"A剤およびB剤の少なくとも2剤以上含んでなる感光性樹脂組成物作製キットであって、当該A剤はAカルボキシル基を有する化合物を含有し、当該B剤はBカルボキシル基と反応する反応性基を有する化合物、C下記式1で示されるオキシムエステル系光重合開始剤を含有し、A剤及び/又はB剤にD白色着色剤を含有することを特徴とする感光性樹脂組成物作製キット。前記Aカルボキシル基を有する化合物が、a1カルボキシル基を有し感光性基を有さない化合物、およびa2カルボキシル基及び感光性基を有する化合物のいずれか一つ以上を含む、請求項1に記載の感光性樹脂組成物作製キット。前記Bカルボキシル基と反応する反応性基を有する化合物が、エポキシ樹脂であることを特徴とする請求項1または2に記載の感光性樹脂組成物作製キット。前記エポキシ樹脂が、B剤中で、室温25°Cにおいて、固体で存在することを特徴とする請求項3に記載の感光性樹脂組成物作製キット。請求項1~4のいずれか1項に記載の感光性樹脂組成物作製キットを用いた感光性樹脂組成物の作製方法であって、前記A剤およびB剤の少なくとも2剤を混合してなることを特徴とする感光性樹脂組成物の作製方法。請求項1~4のいずれか1項に記載の感光性樹脂組成物作製キットを用いた樹脂フィルムの作製方法であって、前記A剤およびB剤の少なくとも2剤の混合物を基材表面に塗布した後、当該混合物を乾燥して得られたことを特徴とする樹脂フィルムの作製方法。請求項6に記載の樹脂フィルムを硬化させて得られる絶縁膜の作製方法。請求項7に記載の絶縁膜をプリント配線板に被覆した絶縁膜付きプリント配線板の作製方法。少なくともAカルボキシル基を有する化合物、Bカルボキシル基と反応する反応性基を有する化合物、C下記式1で示されるオキシムエステル系光重合開始剤、及びD白色着色剤からなる感光性樹脂組成物を構成する化合物の保存方法であって、Aカルボキシル基を有する化合物を含有するA剤と、Bカルボキシル基と反応する反応性基を有する化合物、C下記式1で示されるオキシムエステル系光重合開始剤を含有するB剤を含有する2剤以上を調製し、少なくともA剤とB剤とを別個に保管することを特徴とする保存方法。上記特許文献では、カバーレイの課題を解決する種々の方法が提案されている。特許文献1に記載されている光硬化性熱硬化性樹脂組成物は、オキシムエステル系光重合開始剤がカルボキシル基含有樹脂及び反応性希釈剤の配合された組成物とは別の組成物に配合され、少なくとも2液系に組成されており、使用直前にそれぞれの組成物を混合して使用するため、カルボキシル基含有樹脂中のカルボキシル基とオキシムエステル系光重合開始剤との長時間の接触によるオキシムエステル系光重合開始剤の劣化が防止される。更に高感度であるオキシムエステル系光重合開始剤と反応性希釈剤との長時間の接触を避けることが出来るため反応性希釈剤の反応進行が防止され、保存安定性に優れることが考えられる。しかし、当該特許文献1に記載された光硬化性熱硬化性樹脂組成物に関して、本願発明者らは新たな課題を見出した。それは、上記光硬化性熱硬化性樹脂組成物から得られる硬化膜の反射率が不充分であり、LEDチップを実装するプリント配線板に用いた場合、LEDチップからの光を効率的に活用することが困難であるという課題である。また、特許文献2及び3に記載されている樹脂組成物は、ノンハロゲン組成であるため、環境負荷が少ないと共に難燃性に優れるカバーレイを形成できるが、カルボキシル基含有樹脂が感光性基を有しているため、硬化膜の架橋密度が上がり、十分な柔軟性を得ることが出来ないという問題点があった。また、ホスファゼン化合物を加熱溶解冷却後、低温環境下に長期間保存した場合、溶解していたホスファゼン化合物が再結晶化して組成物中に析出することは記載されているものの、本願発明の効果である、感光性の長期保存安定性に関する記載や、硬化膜の反射率が不充分であり、LEDチップを実装するプリント配線板に用いた場合、LEDチップからの光を効率的に活用することが困難であるということは記載しておらず、本願の発明と本質が異なる。本願発明者らは上記課題を解決すべく鋭意研究した結果、A剤およびB剤の少なくとも2剤以上含んでなる感光性樹脂組成物作製キットであって、当該A剤はAカルボキシル基を有する化合物を含有し、当該B剤はBカルボキシル基と反応する反応性基を有する化合物、C下記式1で示されるオキシムエステル系光重合開始剤を含有し、A剤及び/又はB剤にD白色着色剤を含有することを特徴とする感光性樹脂組成物作製キットによれば、Aカルボキシル基を有する化合物中のカルボキシル基とオキシムエステル系光重合開始剤との長時間の接触によるオキシムエステル系光重合開始剤の劣化が防止され、更に安定性の高い特定構造のC下記式1で示されるオキシムエステル系光重合開始剤を用いることにより長期間保管後の感光性低下がなく、更に、感光性樹脂組成物作製キットを用いて作製された感光性樹脂組成物は、高感度の特定構造のC下記式1で示されるオキシムエステル系光重合開始剤を用いることにより、白色着色剤を用いて十分な反射率が得られるほど添加した系においても良好な微細加工性、硬化膜の柔軟性、電気絶縁信頼性、難燃性が得られる知見を得、これらの知見に基づいて、本願発明に達したものである。本願発明は以下の新規な感光性樹脂組成物により上記課題を解決しうる。すなわち、本願発明は、A剤およびB剤の少なくとも2剤以上含んでなる感光性樹脂組成物作製キットであって、当該A剤はAカルボキシル基を有する化合物を含有し、当該B剤はBカルボキシル基と反応する反応性基を有する化合物、C式1で示されるオキシムエステル系光重合開始剤を含有し、A剤及び/又はB剤にD白色着色剤を含有することを特徴とする感光性樹脂組成物作製キットである。また、本願発明にかかる感光性樹脂組成物作製キットは、前記Aカルボキシル基を有する化合物が、a1カルボキシル基を有し感光性基を有さない化合物、およびa2カルボキシル基及び感光性基を有する化合物のいずれか一つ以上を含むことが好ましい。また、本願発明にかかる感光性樹脂組成物作製キットは、前記Bカルボキシル基と反応する反応性基を有する化合物が、b1エポキシ樹脂であることが好ましい。また、本願発明にかかる感光性樹脂組成物作製キットは、前記b1エポキシ樹脂が、B剤中で、室温25°Cにおいて、固体で存在することが好ましい。さらに本願発明は、前記記載の感光性樹脂組成物作製キットを用いた感光性樹脂組成物の作製方法であって、前記A剤およびB剤の少なくとも2剤を混合してなることを特徴とする感光性樹脂組成物の作製方法をも包含する。さらに本願発明は、前記記載の感光性樹脂組成物作製キットを用いた樹脂フィルムの作製方法であって、前記A剤およびB剤の少なくとも2剤の混合物を基材表面に塗布した後、当該混合物を乾燥して得られたことを特徴とする樹脂フィルムの作製方法をも包含する。さらに本願発明は、前記記載の樹脂フィルムを硬化させて得られる絶縁膜の作製方法をも包含する。さらに本願発明は、前記記載の絶縁膜をプリント配線板に被覆した絶縁膜付きプリント配線板の作製方法をも包含する。さらに本願発明は、少なくともAカルボキシル基を有する化合物、Bカルボキシル基と反応する反応性基を有する化合物、C式1で示されるオキシムエステル系光重合開始剤、及びD白色着色剤からなる感光性樹脂組成物を構成する化合物の保存方法であって、Aカルボキシル基を有する化合物を含有するA剤と、Bカルボキシル基と反応する反応性基を有する化合物、C式1で示されるオキシムエステル系光重合開始剤を含有するB剤を含有する2剤以上を調製し、少なくともA剤とB剤とを別個に保管することを特徴とする保存方法をも包含する。本願発明の感光性樹脂組成物作製キットは、長期保管後の感光性低下が無く保存安定性に優れる。そして当該キットを用いて作製された感光性樹脂組成物は、感光性を有するため微細加工が可能であり、希アルカリ水溶液で現像可能であり、低温200°C以下で硬化可能である。また、その感光性樹脂組成物から得られる硬化膜は、柔軟性に富み、電気絶縁信頼性、ハンダ耐熱性、耐有機溶剤性、難燃性、反射率に優れ、良好な物性を有するとともに、硬化後の反りが小さい。従って、本願発明の感光性樹脂組成物は、種々の回路基板の保護膜等に使用でき、優れた効果を奏するものである。以下本願発明について、I感光性樹脂組成物作製キット、II感光性樹脂組成物の使用方法の順に詳細に説明する。I感光性樹脂組成物作製キット本願発明の感光性樹脂組成物は、A剤およびB剤の少なくとも2剤以上含んでなる感光性樹脂組成物作製キットであって、当該A剤はAカルボキシル基を有する化合物を含有し、当該B剤はBカルボキシル基と反応する反応性基を有する化合物、C下記式1で示されるオキシムエステル系光重合開始剤を含有し、A剤及び/又はB剤にD白色着色剤を含有することを特徴とする感光性樹脂組成物作製キットであればよい。なお、感光性樹脂組成物作製キットとは感光性樹脂組成物を作製するためのキットであって、当該キットに含まれる2剤以上の剤を混合することによって感光性樹脂組成物を作製することができるものを意味する。本明細書においては、Aカルボキシル基を有する化合物をA成分、Bカルボキシル基と反応する反応性基を有する化合物をB成分、C式1で示されるオキシムエステル系光重合開始剤をC成分、およびD白色着色剤をD成分と表記する場合がある。ここで、一般的に、生産性が優れることから、光重合開始剤はA剤の成分として使用することが多い。しかし、本願発明に使用するAカルボキシル基を有する化合物、及びC式1で示されるオキシムエステル系光重合開始剤をA剤の組成として使用した場合、A成分中のカルボキシル基とC成分との長時間の接触によりC成分の劣化が促進されて感光性が低下するため、保存安定性が大きく低下し、一般的な組成では使用するしかし、本願発明の感光性樹脂組成物作製キットは、C式1で示されるオキシムエステル系光重合開始剤を使用するにも関わらず、長期保管後の感光性低下が無いために保存安定性が高く、さらには各種特性に優れる事を本願発明者らは見出した。これは、以下の理由によるのではないかと本願発明者らは推測している。つまり、本願発明の感光性樹脂組成物作製キットは、A剤にAカルボキシル基を有する化合物を含有させ、B剤にC式1で示されるオキシムエステル系光重合開始剤を含有させて分けることで、A成分とC成分との長時間の接触によるC成分の劣化が抑制されて感光性が低下しない。このため、感光性樹脂組成物作製キットの保存安定性が向上する。また、A剤にAカルボキシル基を有する化合物を含有させ、B剤にBカルボキシル基と反応する反応性基を有する化合物を含有させて分けることで、A成分とB成分との長時間の接触による反応進行が抑制され、感光性樹脂組成物作製キットの保存安定性が向上する。つまり、上記感光性樹脂組成物作製キットの保存安定性が向上する理由は、Aカルボキシル基を有する化合物とBカルボキシル基と反応する反応性基を有する化合物が共存した場合、カルボキシル基とカルボキシル基に対する反応性基との反応が徐々に進行すること、更に、Aカルボキシル基を有する化合物とC式1で示されるオキシムエステル系光重合開始剤が共存した場合、カルボキシル基の存在する酸性雰囲気が触媒として作用し、オキシムエステルの加水分解が起こることとの2つの安定性低下要因を排除したことによるものであると本願発明者らは推定している。このように感光性樹脂組成物作製キットの保存安定性が向上すれば、当該感光性樹脂組成物作製キットを用いて調製される、感光性樹脂組成物の保存安定性が向上することになる。なお、上述のごとくAカルボキシル基を有する化合物を含有するA剤と、Bカルボキシル基と反応する反応性基を有する化合物、C式1で示されるオキシムエステル系光重合開始剤を含有するB剤との2剤以上を調製しておき、少なくともA剤とB剤とを別個に保管することによって、感光性樹脂組成物作製キットとしての保存安定性を向上させることができる。つまり、感光性樹脂組成物を構成する、Aカルボキシル基を有する化合物、Bカルボキシル基と反応する反応性基を有する化合物、C式1で示されるオキシムエステル系光重合開始剤からなる化合物の安定的な保存方法を、本願発明は提供することができるといえる。また、本願発明の新たな課題である感光性樹脂組成物から得られる硬化膜の反射率を向上させるためには、D白色着色剤を十分な反射率が得られる程度に添加する必要があるが、その場合、感光性樹脂組成物の感光性が低下するため、微細加工性が悪化し良好な微細開口パターンが得られない場合や、長時間UV照射時間が必要になるため、生産性が悪化するというなどの問題が生じる場合がある。そこで、感光性低下を解決するためには高感度なCオキシムエステル系光重合開始剤を用いる必要があったが、その中でも式1で示される特定のオキシムエステル系光重合開始剤を用いた場合、白色着色剤を用いて十分な反射率が得られるほど着色した系においても良好な微細加工性、硬化膜の柔軟性、電気絶縁信頼性、難燃性が優れることを見出した。以下Aカルボキシル基を有する化合物、a1カルボキシル基を有し感光性基を有さない化合物、a2カルボキシル基及び感光性基を有する化合物、Bカルボキシル基と反応する反応性基を有する化合物、C式1で示されるオキシムエステル系光重合開始剤、D白色着色剤、その他の成分、及び、A剤、B剤の混合方法等について説明する。ここで、本願発明におけるメタアクリル酸とはアクリル酸及び/又はメタクリル酸を意味し、メタアクリレートなども同様の意味である。<Aカルボキシル基を有する化合物>本願発明で用いられるAカルボキシル基を有する化合物は、分子内に少なくとも一つのカルボキシル基を有する化合物であれば特に限定されず、a1カルボキシル基を有し感光性基を有さない化合物であってもよいし、a2カルボキシル基及び感光性基を有する化合物であってもよい。また、a1成分またはa2成分を単独で含有してもよいし、a1成分及びa2成分の両方を含有してもよい。また、上記カルボキシル基は、二つのカルボキシル基が脱水したカルボン酸無水物であってもよい。上記Aカルボキシル基を有する化合物がa1カルボキシル基を有し感光性基を有さない化合物の場合、カルボキシル基濃度を調整する際に、感光性基を有さないため、カルボキシル基の濃度に連動して感光性基の濃度が変動することない。このため、カルボキシル基濃度と感光性基濃度とを独立して調整することが可能となり、感光性樹脂組成物から得られる硬化膜の架橋密度が上がり過ぎない。それゆえ、感光性樹脂組成物から得られる硬化膜の十分な柔軟性を達成することができるために、Aカルボキシル基を有する化合物がa1カルボキシル基を有し感光性基を有さない化合物であることが好ましい。更に、Aカルボキシル基を有する化合物がa1カルボキシル基を有し感光性基を有さない化合物、及びa2カルボキシル基及び感光性基を有する化合物の両方を含有する場合、感光性樹脂組成物から得られる硬化膜の柔軟性と感光性樹脂組成物の感光性をバランスよく両立することが可能となるため好ましい。更に、Aカルボキシル基を有する化合物におけるカルボキシル基が、芳香環に直接結合した構造を有する場合、アルカリ現像性、耐アルカリ性のバランスが良く、現像処理における温度や時間等の条件が広い範囲で可能となる。このためにAカルボキシル基を有する化合物におけるカルボキシル基が、芳香環に直接結合した構造を有することが好ましい。本願発明で用いられるAカルボキシル基を有する化合物が、有機溶媒に対して可溶性であり、重量平均分子量が、ポリエチレングリコール換算で1,000以上、1,000,000以下のポリマーの場合、感光性樹脂組成物に適度な粘度が付与されるために、感光性樹脂組成物を基材上に塗工する時の製膜性や厚み均一性が向上し、得られる硬化膜の柔軟性、耐薬品性が向上するため好ましい。上記有機溶媒とは、特に限定されないが、例えば、ジメチルスルホキシド、ジエチルスルホキシドなどのスルホキシド系溶媒、N,N-ジメチルホルムアミド、N,N-ジエチルホルムアミドなどのホルムアミド系溶媒、N,N-ジメチルアセトアミド、N,N-ジエチルアセトアミドなどのアセトアミド系溶媒、N-メチル-2-ピロリドン、N-ビニル-2-ピロリドンなどのピロリドン系溶媒、あるいはヘキサメチルホスホルアミド、γ-ブチロラクトンなどを挙げることができる。さらに必要に応じて、これらの有機極性溶媒とキシレンあるいはトルエンなどの芳香族炭化水素とを組み合わせて用いることもできる。更に、例えばメチルモノグライム1,2ジメトキシエタン、メチルジグライムビス2メトキシエテルエーテル、メチルトリグライム1,2ビス2メトキシエトキシエタン、メチルテトラグライムビス2エーテル、エチルモノグライム1,2ジエトキシエタン、エチルジグライムビス2エトキシエチルエーテル、ブチルジグライムビス2ブトキシエチルエーテル等の対称グリコールジエーテル類、メチルアセテート、エチルアセテート、イソプロピルアセテート、n―プロピルアセテート、ブチルアセテート、プロピレングリコールモノメチルエーテルアセテート、エチレングリコールモノブチルエーテルアセテート、ジエチレングリコールモノエチルエーテルアセテート別名、カルビトールアセテート、酢酸22ブトキシエトキシエチル、ジエチレングリコールモノブチルエーテルアセテート、3-メトキシブチルアセテート、エチレングリコールモノメチルエーテルアセテート、エチレングリコールモノエチルエーテルアセテート、ジプロピレングリコールメチルエーテルアセテート、プロピレングリコールジアセテート、1,3―ブチレングリコールジアセテート等のアセテート類や、ジプロピレングリコールメチルエーテル、トリプロピレングリコールメチルエーテル、プロピレングリコールn-プロピルエーテル、ジプロピレングリコールn-プロピルエーテル、プロピレングリコールn-ブチルエーテル、ジプロピレングリコールn-ブチルエーテル、トリピレングリコールn-プロピルエーテル、プロピレングリコールフェニルエーテル、ジプロピレングリコールジメチルエーテル、1,3―ジオキソラン、エチレングリコールモノブチルエーテル、ジエチレングリコールモノエチルエーテル、ジエチレングリコールモノブチルエーテル、エチレングリコールものエチルエーテル等のエーテル類の溶剤が挙げられる。有機溶媒に対して可溶性となる指標である有機溶媒溶解性は、有機溶媒100重量部に対して溶解するAカルボキシル基を有する化合物の重量部として測定することが可能であり、有機溶媒100重量部に対して溶解するAカルボキシル基を有する化合物の重量部が5重量部以上であれば有機溶媒に対して可溶性とすることができる。有機溶媒溶解性測定方法は、特に限定されないが、例えば、有機溶媒100重量部に対してAカルボキシル基を有する化合物を5重量部添加し、40°Cで1時間攪拌後、室温まで冷却して24時間以上放置し、不溶解物や析出物の発生なく均一な溶液であることを確認する方法で測定することができる。上記重量平均分子量は、例えば、以下の方法で測定することができる。重量平均分子量測定使用装置:東ソーHLC-8220GPC相当品カラム:東ソーTSKgelSuperAWM-H6.0mmI.D.×15cm×2本ガードカラム:東ソーTSKguardcolumnSuperAW-H溶離液:30mMLiBr20mMH3PO4inDMF流速:0.6mL/minカラム温度:40°C検出条件:RI:ポラリティ、レスポンス05sec試料濃度:約5mg/mL標準品:PEGポリエチレングリコール上記範囲内に重量平均分子量を制御することにより、得られる硬化膜の柔軟性、耐薬品性が優れるため好ましい。重量平均分子量が1,000以下の場合は、柔軟性や耐薬品性が低下する場合があり、重量平均分子量が1,000,000以上の場合は感光性樹脂組成物の粘度が高くなる場合がある。<a1カルボキシル基を有し感光性基を有さない化合物>本願発明におけるa1カルボキシル基を有し感光性基を有さない化合物とは、分子内に少なくとも1つのカルボキシル基を有し、感光性基を有さない化合物である。上記a1成分はカルボキシル基濃度を調整する際、感光性基を有さないためカルボキシル基の濃度に連動して感光性基の濃度が変動することなく、カルボキシル基濃度と感光性基濃度を独立して調整することが可能となる。これにより、感光性樹脂組成物から得られる硬化膜の架橋密度が上がり過ぎないため、得られる硬化膜の十分な柔軟性を得ることができるため好ましい。上記a1成分は特に限定されないが、例えば、カルボキシル基含有メタアクリル系共重合体、カルボキシル基含有ビニル系共重合体、酸変性ポリウレタン、酸変性ポリエステル、酸変性ポリカーボネート、酸変性ポリアミド、酸変性ポリイミド等が挙げられ、これらを単独で又は2種類以上を組み合わせて使用できる。感光性樹脂組成物の現像性、得られる硬化膜の柔軟性、耐薬品性等の点で、カルボキシル基含有メタアクリル系共重合体、酸変性ポリウレタン、酸変性ポリアミド、酸変性ポリイミドが好ましい。上記カルボキシル基含有メタアクリル系共重合体としては、具体的に、カルボキシル基及び共重合可能な二重結合を有する、メタアクリル酸、プロピオル酸、クロトン酸、イソクロトン酸、ミリストレイン酸、パルミトレイン酸、オレイン酸、エライジン酸、バクセン酸、ガドレイン酸、エイコセン酸、エルカ酸、ネルボン酸、ω-カルボキシ-ポリカプロラクトンモノメタアクリレート、フタル酸モノヒドロキシエチルメタアクリレート、メタアクリル酸ダイマー、2-メタアクリロイオキシプロピルヘキサヒドロフタル酸、2-メタアクリロイオキシエチルコハク酸、マレイン酸、フマル酸、シトラコン酸、メサコン酸、アトロパ酸、けい皮酸、リノール酸、エイコサジエン酸、ドコサジエン酸、リノレン酸、ピノレン酸、エレオステアリン酸、ミード酸、ジホモ-Y-リノレン酸、エイコサトリエン酸、ステアリドン酸、アラキドン酸、エイコサテトラエン酸、アドレン酸、ボセオペンタエン酸、エイコサペンタエン酸、オズボンド酸、イワシ酸、テトラコサペンタエン酸、ドコサヘキサエン酸、ニシン酸、2,2,2-トリスアクリロイロキシメチルコハク酸、2-トリスアクリロイロキシメチルエチルフタル酸等の単独重合、又は共重合物、また、さらに、メタアクリル酸メチル、メタアクリル酸エチル、メタアクリル酸ブチル、メタアクリル酸イソブチル、メタアクリル酸ターシャリーブチル、メタアクリル酸ヘキシル、メタアクリル酸2-エチルヘキシル、メタアクリル酸オクチル、メタアクリル酸ノニル、メタアクリル酸デシル、メタアクリル酸ドデシル、メタアクリル酸ステアリル等のメタアクリル酸アルキルエステル類、ジアセトンアクリルアミド等のアクリルアミド、アクリロニトリル及びビニル-n-ブチルエーテル等のビニルアルコールのエステル類、メタアクリル酸テトラヒドロフルフリルエステル、メタアクリル酸ジメチルアミノエチルエステル、メタアクリル酸ジエチルアミノエチルエステル、メタアクリル酸グリシジルエステル、2,2,2-トリフルオロエチルメタアクリレート、2,2,3,3-テトラフルオロプロピルメタアクリレート、スチレン、ビニルトルエン等共重合可能な二重結合を有する化合物を加えた共重合物がある。上記、単独重合、又は共重合は、例えば、ラジカル重合開始剤によりラジカルを発生させることにより進行させることができる。ラジカル重合開始剤としては、例えば、アゾビスイソブチロニトリル、アゾビス2-メチルブチロニトリル、2,2’-アゾビス-2,4-ジメチルバレロニトリルなどのアゾ系化合物、t-ブチルハイドロパーオキサイド、クメンハイドロパーオキサイド、ベンゾイルパーオキサイド、ジクミルパーオキサイド、ジ-t-ブチルパーオキサイドなどの有機過酸化物、過硫酸カリウム、過硫酸ナトリウム、過硫酸アンモニウムなどの過硫酸塩、過酸価水素等が挙げられ、これらを単独で又は2種類以上を組み合わせて使用できる。また、上記酸変性ポリイミドは、例えば、ジイソシアネート化合物とテトラカルボン酸二無水物との反応により得られる。テトラカルボン酸二無水物をジイソシアネート化合物の当量よりも過剰に加えることで、イミド結合を有し末端カルボン酸無水物の化合物が得られる。さらに、末端カルボン酸無水物の化合物に、水及び/又は1級アルコールを反応させることで末端カルボン酸化合物を得ることができる。なお、1級アルコールとしては特に限定されるものではないが、例えば、メタノール、エタノール、プロパノール、ブタノール等を好適に用いることができる。上記ジイソシアネート化合物は、特に限定されないが、例えば、ジフェニルメタン-2,4’-ジイソシアネート、3,2’-又は3,3’-又は4,2’-又は4,3’-又は5,2’-又は5,3’-又は6,2’-又は6,3’-ジメチルジフェニルメタン-2,4’-ジイソシアネート、3,2’-又は3,3’-又は4,2’-又は4,3’-又は5,2’-又は5,3’-又は6,2’-又は6,3’-ジエチルジフェニルメタン-2,4’-ジイソシアネート、3,2’-又は3,3’-又は4,2’-又は4,3’-又は5,2’-又は5,3’-又は6,2’-又は6,3’-ジメトキシジフェニルメタン-2,4’-ジイソシアネート、ジフェニルメタン-4,4’-ジイソシアネート、ジフェニルメタン-3,3’-ジイソシアネート、ジフェニルメタン-3,4’-ジイソシアネート、ジフェニルエーテル-4,4’-ジイソシアネート、ベンゾフェノン-4,4’-ジイソシアネート、ジフェニルスルホン-4,4’-ジイソシアネート、トリレン-2,4-ジイソシアネート、トリレン-2,6-ジイソシアネート、m-キシリレンジイソシアネート、p-キシリレンジイソシアネート、ナフタレン-2,6-ジイソシアネート、4,4’-[2,2-ビス4-フェノキシフェニルプロパン]ジイソシアネートなどの芳香族ジイソシアネート化合物、水添ジフェニルメタンジイソシアネート、水添キシリレンジイソシアネート、イソホロンジイソシアネート、ノルボルネンジイソシアネート等の脂環族ジイソシアネート化合物、ヘキサメチレンジイソシアネート、トリメチルヘキサメチレンジイソシアネート、リジンジイソシアネート等の脂肪族ジイソシアネート化合物等が挙げられる。また、ジイソシアネート化合物のイソシアネート基と反応可能な官能基を二つ以上有する化合物との反応物であってもよく、例えば、ジオール化合物と反応し、ウレタン結合を有する末端イソシアネート基化合物であってもよい。これらを単独で又は2種類以上を組み合わせて使用できる。上記テトラカルボン酸二無水物は、特に限定されないが、芳香族であることが好ましく、さらには、無水カルボキシル基が芳香族に直接結合していることが好ましく、例えば、3,3’,4,4’-ベンゾフェノンテトラカルボン酸二無水物、ピロメリット酸二無水物、3,3’,4,4’-オキシジフタル酸二無水物、2,2-ビス4-3,4-ジカルボキシフェノキシフェニルプロパン二無水物、2,2-ビス4-ヒドロキシフェニルプロパンジベンゾエート-3,3’,4,4-テトラカルボン酸二無水物、3,3’,4,4’-ジフェニルスルホンテトラカルボン酸二無水物、3,3’,4,4’-ビフェニルテトラカルボン酸二無水物、2,3,3’,4-ビフェニルテトラカルボン酸二無水物、5-2,5-ジオキソテトラヒドロ-3-フラニル-3-メチル-3-シクロヘキセン-1,2-ジカルボン酸無水物等のテトラカルボン酸二無水物を用いることができる。これらは単独であるいは2種類以上を組み合わせて用いることができる。また、上記酸変性ポリアミドは、例えば、ジアミノ化合物とテトラカルボン酸二無水物との反応により得られ、アミド酸構造を有する化合物となる。上記ジアミノ化合物は、特に限定されないが、m-フェニレンジアミン、o-フェニレンジアミン、p-フェニレンジアミン、m-アミノベンジルアミン、p-アミノベンジルアミン、ビス3-アミノフェニルスルフィド、3-アミノフェニル4-アミノフェニルスルフィド、ビス4-アミノフェニルスルフィド、ビス3-アミノフェニルスルホキシド、3-アミノフェニル4-アミノフェニルスルホキシド、ビス4-アミノフェニルスルホキシド、ビス3-アミノフェニルスルホン、3-アミノフェニル4-アミノフェニルスルホン、ビス4-アミノフェニルスルホン、3,4’-ジアミノベンゾフェノン、4,4’-ジアミノベンゾフェノン、3,3’-ジアミノベンゾフェノン、3,3’-ジアミノジフェニルメタン、3,4’-ジアミノジフェニルメタン、4,4’-ジアミノジフェニルメタン、4,4’-ジアミノジフェニルエーテル、3,3’-ジアミノジフェニルエーテル、3,4’-ジアミノジフェニルエーテル、ビス[4-3-アミノフェノキシフェニル]スルホキシド、ビス[4-アミノフェノキシフェニル]スルホキシド、4-アミノフェノキシフェニル3-アミノフェノキシフェニルフェニル]スルホキシド、ビス[4-3-アミノフェノキシフェニル]スルホン、ビス[4-4-アミノフェノキシフェニル]スルホン、4-アミノフェノキシフェニル3-アミノフェノキシフェニルフェニル]スルホン、ビス[4-3-アミノフェノキシフェニル]スルフィド、ビス[4-アミノフェノキシフェニル]スルフィド、4-アミノフェノキシフェニル3-アミノフェノキシフェニルフェニル]スルフィド、3,3’-ジアミノベンズアニリド、3,4’-ジアミノベンズアニリド、4,4’-ジアミノベンズアニリド、ビス[4-3-アミノフェノキシフェニル]メタン、ビス[4-4-アミノフェノキシフェニル]メタン、4-4-アミノフェノキシフェニル4-3-アミノフェノキシフェニルメタン、1,1-ビス[4-3-アミノフェノキシフェニル]エタン、1,1-ビス[4-4-アミノフェノキシフェニル]エタン、1,1-4-4-アミノフェノキシフェニル4-3-アミノフェノキシフェニルエタン、1,2-ビス[4-3-アミノフェノキシフェニル]エタン、1,2-ビス[4-4-アミノフェノキシフェニル]エタン、1,2-4-4-アミノフェノキシフェニル4-3-アミノフェノキシフェニルエタン、2,2-ビス[4-3-アミノフェノキシフェニル]プロパン、2,2-ビス[4-4-アミノフェノキシフェニル]プロパン、2,2-4-4-アミノフェノキシフェニル4-3-アミノフェノキシフェニルプロパン、2,2-ビス[3-3-アミノフェノキシフェニル]-1,1,1,3,3,3-ヘキサフルオロプロパン、2,2-ビス[4-4-アミノフェノキシフェニル]-1,1,1,3,3,3-ヘキサフルオロプロパン、2,2-4-4-アミノフェノキシフェニル4-3-アミノフェノキシフェニル-1,1,1,3,3,3-ヘキサフルオロプロパン、1,3-ビス3-アミノフェノキシベンゼン、1,4-ビス3-アミノフェノキシベンゼン、1,4-ビス4-アミノフェノキシベンゼン、1,3-ビス4-アミノフェノキシベンゼン、4,4’-ビス4-アミノフェノキシビフェニル、4,4’-ビス3-アミノフェノキシビフェニル、ビス[4-3-アミノフェノキシフェニル]ケトン、ビス[4-4-アミノフェノキシフェニル]ケトン、ビス[4-3-アミノフェノキシフェニル]エーテル、ビス[4-4-アミノフェノキシフェニル]エーテル、ポリテトラメチレンオキシド-ジ-P-アミノベンゾエート、ポリテトラメチレン/3-メチルテトラメチレンエーテルグリコールビス4-アミノベンゾエート、トリメチレン-ビス4-アミノベンゾエート、pフェニレン-ビス4-アミノベンゾエート、m-フェニレン-ビス4-アミノベンゾエート、ビスフェノールA-ビス4-アミノベンゾエート、2,4-ジアミノ安息香酸、2,5-ジアミノ安息香酸、3,5-ジアミノ安息香酸、3,3’-ジアミノ-4,4’-ジカルボキシビフェニル、4,4’-ジアミノ-3,3’-ジカルボキシビフェニル、4,4’-ジアミノ-2,2’-ジカルボキシビフェニル、ビスフェニルメタン、ビスフェニルメタン、ビスフェニルメタン、ビスフェニルメタン、2,2-ビス3-アミノ-4-カルボキシフェニルプロパン、2,2-ビス4-アミノ-3-カルボキシフェニルプロパン、2,2-ビス3-アミノ-4-カルボキシフェニルヘキサフルオロプロパン、2,2-ビス4-アミノ-3-カルボキシフェニルヘキサフルオロプロパン、3,3’-ジアミノ-4,4’-ジカルボキシジフェニルエーテル、4,4‘-ジアミノ-3,3’-ジカルボキシジフェニルエーテル、4,4’-ジアミノ-2,2’-ジカルボキシジフェニルエーテル、3,3’-ジアミノ-4,4‘-ジカルボキシジフェニルスルフォン、4,4’-ジアミノ-3,3’-ジカルボキシジフェニルスルフォン、4,4’-ジアミノ-2,2’-ジカルボキシジフェニルスルフォン、2,3-ジアミノフェノール、2,4-ジアミノフェノール、2,5-ジアミノフェノール、3,5-ジアミノフェノール等のジアミノフェノール類、3,3’-ジアミノ-4,4’-ジヒドロキシビフェニル、4,4’-ジアミノ-3,3’-ジヒドロキシビフェニル、4,4’-ジアミノ-2,2’-ジヒドロキシビフェニル、4,4’-ジアミノ-2,2’,5,5’-テトラヒドロキシビフェニル等のヒドロキシビフェニル化合物類、3,3’-ジアミノ-4,4’-ジヒドロキシジフェニルメタン、4,4’-ジアミノ-3,3’-ジヒドロキシジフェニルメタン、4,4’-ジアミノ-2,2’-ジヒドロキシジフェニルメタン等のジヒドロキシジフェニルメタン類、2,2-ビス3-アミノ-4-ヒドロキシフェニルプロパン、2,2-ビス4-アミノ-3-ヒドロキシフェニルプロパン等のビスヒドロキシフェニルプロパン類、2,2-ビス3-アミノ-4-ヒドロキシフェニルヘキサフルオロプロパン、2,2-ビス3-アミノ-4-ヒドロキシフェニルヘキサフルオロプロパン等のビスヒヒドロキシフェニルヘキサフルオロプロパン類、3,3’-ジアミノ-4,4’-ジヒドロキシジフェニルエーテル、4,4’-ジアミノ-3,3’-ジヒドロキシジフェニルエーテル、4,4’-ジアミノ-2,2’-ジヒドロキシジフェニルエーテル等のヒドロキシジフェニルエーテル類、3,3’-ジアミノ-4,4’-ジヒドロキシジフェニルスルフォン、4,4’-ジアミノ-3,3’-ジヒドロキシジフェニルスルフォン、4,4’-ジアミノ-2,2’-ジヒドロキシジフェニルスルフォン等のジヒドロキシジフェニルスルフォン類、3,3’-ジアミノ-4,4’-ジヒドロキシジフェニルスルフィド、4,4’-ジアミノ-3,3’-ジヒドロキシジフェニルスルフィド、4,4’-ジアミノ-2,2’-ジヒドロキシジフェニルスルフィド等のジヒドロキシジフェニルスルフィド類、3,3’-ジアミノ-4,4’-ジヒドロキシジフェニルスルホキシド、4,4’-ジアミノ-3,3’-ジヒドロキシジフェニルスルホキシド、4,4’-ジアミノ-2,2’-ジヒドロキシジフェニルスルホキシド等のジヒドロキシジフェニルスルホキシド類、2,2-ビス4-4-アミノ-3-ヒドロキシフェノキシフェニルプロパン等のビス[ヒドロキシフェニルフェニル]アルカン化合物類、4,4’-ビス4-アミノ-3-ヒドキシフェノキシビフェニル等のビスヒドキシフェノキシビフェニル化合物類、2,2-ビス4-4-アミノ-3-ヒドロキシフェノキシフェニルスルフォン等のビスヒドロキシフェノキシフェニルスルフォン化合物、4,4’-ジアミノ-3,3’-ジハイドロキシジフェニルメタン、4,4’-ジアミノ-2,2’-ジハイドロキシジフェニルメタン、2,2-ビス3-アミノ-4-カルボキシフェニルプロパン、4,4’-ビス4-アミノ-3-ヒドキシフェノキシビフェニル等のビスヒドキシフェノキシビフェニル化合物類を用いることができる。これらは単独であるいは2種類以上を組み合わせて用いることができる。また、上記テトラカルボン酸二無水物は、酸変性ポリイミドの場合と同様の化合物を用いることができ、これらは単独であるいは2種類以上を組み合わせて用いることができる。上記a1カルボキシル基を有し感光性基を有さない化合物を得る際の反応は、無溶媒で反応させることもできるが、反応を制御する為には、有機溶媒系で反応させることが望ましく、例えば有機溶媒としては、上記例示されたものを使用することができる。反応の際に用いられる溶剤量は、反応溶液中の溶質重量濃度すなわち溶液濃度が5重量以上90重量以下となるような量とすることが好ましく、20重量以上70重量以下とすることがより好ましい。溶液濃度が5より少ない場合では重合反応が起こりにくく反応速度が低下すると共に、所望の構造物質が得られない場合があり、また、溶液濃度が90重量より多い場合では反応溶液が高粘度となり反応が不均一となる場合がある。<a2カルボキシル基及び感光性基を有する化合物>本願発明におけるa2カルボキシル基及び感光性基を有する化合物とは、分子内に少なくとも1つのカルボキシル基及び感光性基を有する化合物である。上記a2成分はa1成分と共に用いた場合、感光性樹脂組成物から得られる硬化膜の柔軟性と感光性樹脂組成物の感光性とをバランスよく両立することが可能となるため好ましい。上記a2成分は特に限定されないが、例えば、エポキシ化合物と不飽和モノカルボン酸とを反応させて得られるエステルに、飽和又は不飽和の多価カルボン酸無水物を付加して得られるエポキシアクリレートがある。上記飽和又は不飽和の多価塩基酸無水物としては、フタル酸、テトラヒドロフタル酸、ヘキサヒドロフタル酸、マレイン酸、コハク酸、トリメリット酸等の無水物が挙げられる。また、例えば、エチレン性不飽和基及び/又はカルボキシル基を有するジオール化合物と、ジイソシアネート化合物との重合物であるウレタンアクリレートがある。また、カルボキシル基及び共重合可能な二重結合を有するメタアクリル酸とメタアクリルエステル等で共重合物を得て、側鎖のカルボキシル基の一部をグリシジルメタクリレート等のメタアクリル基とエポキシ基を有する化合物のエポキシ基と反応することで得られるアクリル化アクリレートがある。上記エポキシアクリレートは、例えば、日本化薬株式会社製のZFRシリーズ、ZARシリーズ、ZCRシリーズ、CCRシリーズ、PCRシリーズ等が挙げられ、ウレタンアクリレートは、例えば、日本化薬株式会社製のUXEシリーズ等が挙げられる。アクリル化アクリレートは、例えば、ダイセルサイテック株式会社製のサイクロマーACAシリーズ等が挙げられる。上記a2カルボキシル基及び感光性基を有する化合物は、a1成分100重量部に対して、10~200重量部となるように配合されていることが、感光性樹脂組成物の感光性が向上する点で好ましい。a2成分が上記範囲よりも少ない場合には、感光性樹脂組成物を光硬化した後の硬化被膜の耐アルカリ性が低下すると共に、露光現像したときのコントラストが付きにくくなる場合がある。また、a2成分が上記範囲よりも多い場合には、感光性樹脂組成物を基材上に塗布し、溶媒を乾燥させることにより得られる塗膜のべたつきが大きくなるため生産性が低下し、また架橋密度が高くなりすぎることにより硬化膜が脆く割れやすくなる場合がある。そのため、上記範囲内にすることで露光現像時の解像度を最適な範囲にすることが可能となる。<Bカルボキシル基と反応する反応性基を有する化合物>本願発明で用いられるBカルボキシル基と反応する反応性基を有する化合物とは、分子内に少なくとも1つのカルボキシル基と反応する反応性基を有する化合物であれば特に限定されない。ここで、カルボキシル基と反応する反応性基は、エポキシ基、オキセタニル基、イソシアネート基、アミノ基、水酸基等が挙げられ、モノマー、オリゴマー、ポリマーの何れを用いることができる。また、Bカルボキシル基と反応する反応性基を有する化合物は、上記Aカルボキシル基を有する化合物を含有するA剤とは別のB剤に配合されている。上記構成にすることで、A成分とB成分との長時間の接触による反応進行が抑制され、感光性樹脂組成物作製キットの保存安定性が向上する。本願発明で用いられるBカルボキシル基と反応する反応性基を有する化合物が、エポキシ樹脂の場合、感光性樹脂組成物から得られる硬化膜の耐熱性、電気絶縁信頼性が優れるため好ましい。前記エポキシ樹脂とは、分子内に少なくとも一つのエポキシ基を有する樹脂であり、特に限定されないが、例えば、ビスフェノールA型エポキシ樹脂としては、ジャパンエポキシレジン株式会社製の商品名jER828、jER1001、jER1002、株式会社ADEKA製の商品名アデカレジンEP-4100E、アデカレジンEP-4300E、日本化薬株式会社製の商品名RE-310S、RE-410S、DIC株式会社製の商品名エピクロン840S、エピクロン850S、エピクロン1050、エピクロン7050、東都化成株式会社製の商品名エポトートYD-115、エポトートYD-127、エポトートYD-128、ビスフェノールF型エポキシ樹脂としては、ジャパンエポキシレジン株式会社製の商品名jER806、jER807、株式会社ADEKA製の商品名アデカレジンEP-4901E、アデカレジンEP-4930、アデカレジンEP-4950、日本化薬株式会社製の商品名RE-303S、RE-304S、RE-403S,RE-404S、DIC株式会社製の商品名エピクロン830、エピクロン835、東都化成株式会社製の商品名エポトートYDF-170、エポトートYDF-175S、エポトートYDF-2001、ビスフェノールS型エポキシ樹脂としては、DIC株式会社製の商品名エピクロンEXA-1514、水添ビスフェノールA型エポキシ樹脂としては、ジャパンエポキシレジン株式会社製の商品名jERYX8000、jERYX8034,jERYL7170、株式会社ADEKA製の商品名アデカレジンEP-4080E、DIC株式会社製の商品名エピクロンEXA-7015、東都化成株式会社製の商品名エポトートYD-3000、エポトートYD-4000D、ビフェニル型エポキシ樹脂としては、ジャパンエポキシレジン株式会社製の商品名jERYX4000、jERYL6121H、jERYL6640、jERYL6677、日本化薬株式会社製の商品名NC-3000、NC-3000H、フェノキシ型エポキシ樹脂としては、ジャパンエポキシレジン株式会社製の商品名jER1256、jER4250、jER4275、ナフタレン型エポキシ樹脂としては、DIC株式会社製の商品名エピクロンHP-4032、エピクロンHP-4700、エピクロンHP-4200、日本化薬株式会社製の商品名NC-7000L、フェノールノボラック型エポキシ樹脂としては、ジャパンエポキシレジン株式会社製の商品名jER152、jER154、日本化薬株式会社製の商品名EPPN-201-L、DIC株式会社製の商品名エピクロンN-740、エピクロンN-770、東都化成株式会社製の商品名エポトートYDPN-638、クレゾールノボラック型エポキシ樹脂としては、日本化薬株式会社製の商品名EOCN-1020、EOCN-102S、EOCN-103S、EOCN-104S、DIC株式会社製の商品名エピクロンN-660、エピクロンN-670、エピクロンN-680、エピクロンN-695、トリスフェノールメタン型エポキシ樹脂としては、日本化薬株式会社製の商品名EPPN-501H、EPPN-501HY、EPPN-502H、ジシクロペンタジエン型エポキシ樹脂としては、日本化薬株式会社製の商品名XD-1000、DIC株式会社製の商品名エピクロンHP-7200、アミン型エポキシ樹脂としては、ジャパンエポキシレジン株式会社製の商品名jER604、jER630、東都化成株式会社の商品名エポトートYH-434、エポトートYH-434L、三菱ガス化学株式会社製の商品名TETRAD-X、TETRAD-C、可とう性エポキシ樹脂としては、ジャパンエポキシレジン株式会社製の商品名jER871、jER872、jERYL7175、jERYL7217、DIC株式会社製の商品名エピクロンEXA-4850、ウレタン変性エポキシ樹脂としては、株式会社ADEKA製の商品名アデカレジンEPU-6、アデカレジンEPU-73、アデカレジンEPU-78-11、ゴム変性エポキシ樹脂としては、株式会社ADEKA製の商品名アデカレジンEPR-4023、アデカレジンEPR-4026、アデカレジンEPR-1309、キレート変性エポキシ樹脂としては、株式会社ADEKA製の商品名アデカレジンEP-49-10、アデカレジンEP-49-20、複素環含有エポキシ樹脂としては、日産化学株式会社製の商品名TEPIC等が挙げられ、これらを単独で又は2種類以上を組み合わせて使用できる。中でも、エポキシ樹脂が、B剤中で、室温25°Cにおいて、固体で存在する場合、B剤中に混在するCオキシムエステル系光重合開始剤の劣化が少なく、長期保管後、感光性樹脂組成物の感光性低下が無く保存安定性に優れる点で好ましく、例えば、ジャパンエポキシレジン株式会社製の商品名jERYX4000、jERYX4000K、jERYX4000H、jERYX4000HK、jERYX8800、日産化学工業株式会社製の商品名TEPIC‐G、TEPIC‐P、TEPIC‐S、TEPIC‐SP、日本化薬株式会社製GTR-1800等が挙げられる。ここで、エポキシ樹脂が、B剤中で、室温25°Cにおいて、固体で存在するとは、室温25°Cにおいて、固体であるエポキシ樹脂が、B剤中で、全溶解せずにエポキシ樹脂全体或いは一部が固体で存在していることを意味する。また、B剤中で、固体で存在することは、JISK5600-2-5で規定されたゲージを用いる方法で粒子径を測定して確認できる。上記Bカルボキシル基と反応する反応性基を有する化合物は、Aカルボキシル基を有する化合物100重量部に対して、0.5~100重量部となるように配合されていることが、感光性樹脂組成物から得られる硬化膜の耐熱性、耐薬品性、電気絶縁信頼性を向上することができるので好ましい。Bカルボキシル基と反応する反応性基を有する化合物が上記範囲よりも少ない場合には、添加することによる効果が得られにくく、また、多すぎる場合には、感光性樹脂組成物を基材上に塗布し、乾燥させることにより得られる塗膜のべたつきが大きくなるため生産性が低下し、また架橋密度が高くなりすぎることにより硬化膜が脆く割れやすくなる場合がある。<Cオキシムエステル系光重合開始剤>本願発明におけるCオキシムエステル系光重合開始剤とは、分子内に少なくとも1つの下記一般式2式中、R1、R2はそれぞれ独立に、水素、アルキル基水酸基で置換されていてもよく、アルキル鎖の中間に1個以上の酸素原子を有していてもよい、シクロアルキル基、アルカノイル基、ベンゾイル基アルキル基またはフェニル基で置換されていてもよい、又はフェニル基アルキル基、フェニル基、又はハロゲン原子で置換されていてもよいを示す。で示されるオキシムエステル構造を有し、UVなどのエネルギーによって活性化し、ラジカル重合性基の反応を開始促進させる化合物である。特に、式1で示される特定のオキシムエステル系光重合開始剤を用いた場合、黒色着色剤を用いて十分な隠蔽性が得られるほど着色した系においても良好な微細加工性、硬化膜の柔軟性、電気絶縁信頼性、難燃性が優れるため好ましい。上記Cオキシムエステル系光重合開始剤は、上記Aカルボキシル基を有する化合物を含有するA剤とは別のB剤に配合されている。上記構成にすることで、A成分とC成分との長時間の接触によるC成分の劣化が抑制されて感光性が低下しないため、感光性樹脂組成物作製キットの保存安定性が向上する。上記Cオキシムエステル系光重合開始剤は、Aカルボキシル基を有する化合物100重量部対して、0.01~50重量部となるように配合されていることが好ましい。上記配合割合にすることで感光性樹脂組成物の感光性が向上するので好ましい。C成分が上記範囲よりも少ない場合には、光照射時のラジカル重合性基の反応が起こりにくく、硬化が不十分となる場合がある。また、C成分が上記範囲よりも多い場合には、光照射量の調整が難しくなり、過露光状態となる場合がある。そのため、光硬化反応を効率良く進めるためには上記範囲内に調整することが好ましい。<D白色着色剤>本願発明のD白色着色剤とは、他の物質を白色に着色する効果を有する物質であり、着色性、耐熱性の観点より白色顔料が好ましい。上記白色顔料は、特に限定はされないが、例えば、酸化チタン、酸化亜鉛、酸化マグネシウム、酸化ジルコニウム、酸化アルミニウム、硫酸バリウム、シリカ、タルク、マイカ、水酸化アルミニウム、ケイ酸カルシウム、ケイ酸アルミニウム、中空樹脂粒子挙げることができ、これらは単独であるいは2種類以上を組み合わせて用いることができる。中でも特に酸化チタンを用いた場合、高い着色性、反射率が得られるため好ましく、更にルチル型酸化チタンを用いた場合、着色性、隠蔽性、安定性に優れるため好ましい。本願発明におけるルチル型酸化チタンとは、正方晶系の結晶構造を持つチタンの酸化物であり組成式TiO2で表される無機化合物であり、製造方法は、特に限定はされないが、例えば、硫酸チタン溶液を加水分解し、得られた含水酸化チタンを焼成するいわゆる硫酸法や、ハロゲン化チタンを気相酸化するいわゆる塩素法で製造することができる。尚、前記硫酸法の酸化チタンにあっては、その製造工程でたとえば亜鉛、カリウム、アルミニウム、リチウム、ニオブ、マグネシウムなどの金属またはリンなどの化合物を焼成処理剤として添加することもでき、また塩素法酸化チタンにあっては、その製造工程における四塩化チタンの酸化過程でたとえばアルミニウム、カリウムなどの化合物を処理剤として添加してもよい。特に、塩素法で製造された酸化チタンの場合、感光性樹脂組成物から得られる硬化膜の反射率、隠蔽性が良好であり、高温時又は光照射時の変色、反射率の低下が起こり難い点で好ましい。前記ルチル型酸化チタンとしては、具体的には、石原産業株式会社製の商品名タイペークR-550、R-580、R-630、R-670、R-680、R-780、R-780-2、R-820、R-830、R-850、R-855、R-930、R-980、CR-50、CR-50-2、CR-57、CR-58、CR-58-2、CR-60、CR-60-2、CR-63、CR-67、CR-Super70、CR-80、CR-85、CR-90、CR-90-2、CR-93、CR-95、CR-953、CR-97、PF-736、PF-737、PF-742、PF-690、PF-691、PF-711、PF-739、PF-740、PC-3、S-305、CR-EL、PT-301、PT-401M、PT-501A、PT-501R、堺化学工業株式会社製の商品名R-3L、R-5N、R-7E、R-11P、R-21、R-25、R-32、R-42、R-44、R-45M、R-62N、R-310、R-650、SR-1、D-918、GTR-100、FTR-700、TCR-52、テイカ株式会社製の商品名JR、JRNC、JR-301、JR-403、JR-405、JR-600A、JR-600E、JR-603、JR-605、JR-701、JR-800、JR-805、JR-806、JR-1000、MT-01、MT-05、MT-10EX、MT-100S、MT-100TV、MT-100Z、MT-100AQ、MT-100WP、MT-100SA、MT-100HD、MT-150EX、MT-150W、MT-300HD、MT-500B、MT-500SA、MT-500HD、MT-600B、MT-600SA、MT-700B、MT-700HD、チタン工業株式会社製の商品名KR-310、KR-380、KR-380N、富士チタン工業株式会社製の商品名TR-600、TR-700、TR-750、TR-840、TR-900等が挙げられるが、これらに限定されない。本願発明のD成分の含有量は、好ましくはA成分100重量部に対して5~200重量部、より好ましくは10~150重量部とすることにより、得られる硬化膜の反射率、隠蔽性に優れる。D成分が5重量部より少ない場合は反射率、隠蔽性に劣る場合があり、200重量部より多い場合は感光性樹脂組成物の透過率が低下するため、感光性が低下する場合がある。<その他の成分>本願発明の感光性樹脂組成物には、さらに必要に応じて感光性基を有する化合物、難燃剤、充填剤、接着助剤、消泡剤、レベリング剤、重合禁止剤等の各種添加剤を加えることができる。上記難燃剤としては、例えば、リン酸エステル系化合物、含ハロゲン系化合物、金属水酸化物、有機リン系化合物等を含有させることができる。上記各種添加剤は、単独で又は2種類以上を組み合わせて使用できる。また、それぞれの含有量は適宜選定することが望ましい。また、上記充填剤としては、シリカ、マイカ、タルク、硫酸バリウム、ワラストナイト、炭酸カルシウムなどの微細な無機充填剤、微細な有機ポリマー充填剤を含有させてもよい。また、上記消泡剤としては、例えば、シリコン系化合物、アクリル系化合物等を含有させることができる。また、上記レベリング剤としては、例えば、シリコン系化合物、アクリル系化合物等を含有させることができる。また、上記接着助剤密着性付与剤ともいう。としては、シランカップリング剤、トリアゾール系化合物、テトラゾール系化合物、トリアジン系化合物等を含有させることができる。また、上記重合禁止剤としては、例えば、ハイドロキノン、ハイドロキノンモノメチルエーテル等を含有させることができる。本願発明における感光性基を有する化合物とは、ラジカル重合開始剤により重合反応が進行するラジカル重合性基を分子内に含有する化合物であり、分子内に不飽和二重結合を少なくとも1つ有する化合物であることが好ましい。さらには、上記不飽和二重結合は、メタアクリロイル基、もしくはビニル基であることが好ましい。かかる感光性基を有する化合物としては、例えばビスフェノールFEO変性n=2~50ジアクリレート、ビスフェノールAEO変性n=2~50ジアクリレート、ビスフェノールSEO変性n=2~50ジアクリレート、ビスフェノールFEO変性n=2~50ジメタクリレート、ビスフェノールAEO変性n=2~50ジメタクリレート、ビスフェノールSEO変性n=2~50ジメタクリレート、1,6-ヘキサンジオールジアクリレート、ネオペンチルグリコールジアクリレート、エチレングリコールジアクリレート、ペンタエリスリトールジアクリレート、トリメチロールプロパントリアクリレート、ペンタエリスリトールトリアクリレート、ジペンタエリスリトールヘキサアクリレート、テトラメチロールプロパンテトラアクリレート、テトラエチレングリコールジアクリレート、1,6-ヘキサンジオールジメタクリレート、ネオペンチルグリコールジメタクリレート、エチレングリコールジメタクリレート、ペンタエリスリトールジメタクリレート、トリメチロールプロパントリメタクリレート、ペンタエリスリトールトリメタクリレート、ジペンタエリスリトールヘキサメタクリレート、テトラメチロールプロパンテトラメタクリレート、テトラエチレングリコールジメタクリレート、メトキシジエチレングリコールメタクリレート、メトキシポリエチレングリコールメタクリレート、3-クロロ-2-ヒドロキシプロピルメタクリレート、ステアリルメタクリレート、フェノキシエチルアクリレート、フェノキシジエチレングリコールアクリレート、フェノキシポリエチレングリコールアクリレート、ラウリルアクリレート、エチレングリコールジメタクリレート、ジエチレングリコールジメタクリレート、トリエチレングリコールジメタクリレート、ポリエチレングリコールジメタクリレート、1,3-ブチレングリコールジメタクリレート、1,6-ヘキサンジオールジメタクリレート、ネオペンチルグリコールジメタクリレート、ポリプロピレングリコールジメタクリレート、2-ヒドロキシ-1,3-ジメタクリロキシプロパン、2,2-ビス[4-メタクリロキシエトキシフェニル]プロパン、2,2-ビス[4-メタクリロキシジエトキシフェニル]プロパン、2,2-ビス[4-メタクリロキシポリエトキシフェニル]プロパン、ポリエチレングリコールジアクリレート、トリプロピレングリコールジアクリレート、ポリプロピレングリコールジアクリレート、2,2-ビス[4-アクリロキシジエトキシフェニル]プロパン、2,2-ビス[4-アクリロキシポリエトキシフェニル]プロパン、2-ヒドロキシ-1-アクリロキシ-3-メタクリロキシプロパン、トリメチロールプロパントリメタクリレート、テトラメチロールメタントリアクリレート、テトラメチロールメタンテトラアクリレート、メトキシジプロピレングリコールメタクリレート、メトキシトリエチレングリコールアクリレート、ノニルフェノキシポリエチレングリコールアクリレート、ノニルフェノキシポリプロピレングリコールアクリレート、イソステアリルアクリレート、ポリオキシエチレンアルキルエーテルアクリレート、ノニルフェノキシエチレングリコールアクリレート、ポリプロピレングリコールジメタクリレート、1,4-ブタンジオールジメタクリレート、3-メチル-1,5-ペンタンジオールジメタクリレート、1,6-メキサンジオールジメタクリレート、1,9-ノナンジオールメタクリレート、2,4-ジエチル-1,5-ペンタンジオールジメタクリレート、1,4-シクロヘキサンジメタノールジメタクリレート、ジプロピレングリコールジアクリレート、トリシクロデカンジメタノールジアクリレート、22-水添ビス[4-アクリロキシポリエトキシフェニル]プロパン、2,2-ビス[4-アクリロキシポリプロポキシフェニル]プロパン、2,4-ジエチル-1,5-ペンタンジオールジアクリレート、エトキシ化トチメチロールプロパントリアクリレート、プロポキシ化トチメチロールプロパントリアクリレート、イソシアヌル酸トリエタンアクリレート、ペンタスリトールテトラアクリレート、エトキシ化ペンタスリトールテトラアクリレート、プロポキシ化ペンタスリトールテトラアクリレート、ジトリメチロールプロパンテトラアクリレート、ジペンタエリスリトールポリアクリレート、イソシアヌル酸トリアリル、グリシジルメタクリレート、グリシジルアリルエーテル、1,3,5-トリアクリロイルヘキサヒドロ-s-トリアジン、4,4’-イソプロピリデンジフェノールジメタクリレート、4,4’-イソプロピリデンジフェノールジアクリレート等が好ましいが、これらに限定されない。特に、ジアクリレートあるいはジメタクリレートの一分子中に含まれるEOエチレンオキサイドの繰り返し単位が、2~50の範囲のものが好ましく、さらに好ましくは2~40である。EOの繰り返し単位が2~50の範囲の物を使用することにより、感光性樹脂組成物のアルカリ水溶液に代表される水系現像液への溶解性が向上して現像時間が短縮され、感光性樹脂組成物を硬化した硬化膜中に応力が残りにくく、例えばプリント配線板の中でも、ポリイミド樹脂を基材とするフレキシブルプリント配線板上に積層した際に、プリント配線板のカールを抑えることができる。上記感光性基を有する化合物は、A成分100重量部に対して、10~200重量部となるように配合されていることが、感光性樹脂組成物の感光性が向上する点で好ましい。上記範囲よりも少ない場合には、感光性樹脂組成物を光硬化した後の硬化被膜の耐アルカリ性が低下すると共に、露光現像したときのコントラストが付きにくくなる場合がある。また、上記範囲よりも多い場合には、感光性樹脂組成物を基材上に塗布し、溶媒を乾燥させることにより得られる塗膜のべたつきが大きくなるため生産性が低下し、また架橋密度が高くなりすぎることにより硬化膜が脆く割れやすくなる場合がある。そのため、上記範囲内にすることで露光現像時の解像度を最適な範囲にすることが可能となる。<A剤、B剤の混合方法>本願発明におけるA剤は、例えば上記Aカルボキシル基を有する化合物、その他成分及び有機溶媒を粉砕および分散させて混合し、得られることができる。粉砕および分散させる方法としては、特に限定されるものではないが、例えばビーズミル、ボールミル、3本ロール等の一般的な混練装置を用いて行われる方法が挙げられる。A剤中に含まれる粒子の粒子径は、JISK5600-2-5で規定されたゲージを用いる方法で測定することができる。また粒度分布測定装置を使用すれば、平均粒子径、粒子径、粒度分布を測定することができる。一方、本願発明におけるB剤は、上記Bカルボキシル基と反応する反応性基を有する化合物、Cオキシムエステル系光重合開始剤、その他成分及び有機溶媒を粉砕および分散させて混合し、得ることができる。粉砕および分散させる方法としては、特に限定されるものではないが、例えばビーズミル、ボールミル、3本ロール等の一般的な混練装置を用いて行われる方法が挙げられる。B剤中に含まれる粒子の粒子径はJISK5600-2-5で規定されたゲージを用いる方法で測定することができる。また粒度分布測定装置を使用すれば、平均粒子径、粒子径、粒度分布を測定することができる。II感光性樹脂組成物作製キットの使用方法本願発明の感光性樹脂組成物作製キットは、少なくともA剤と、A剤とは別の組成物であるB剤とから構成されており、A剤とB剤を混合することにより得られる感光性樹脂組成物を直接用い、以下のようにして硬化膜又はレリーフパターンを形成することができる。また当該感光性樹脂組成物を有機溶媒で希釈した感光性樹脂組成物溶液を調製した後に、以下のようにして硬化膜又はレリーフパターンを形成することもできる。先ず、A剤とB剤を混合することにより得られた上記感光性樹脂組成物、又は上記感光性樹脂組成物溶液を基板に塗布し、これを乾燥して有機溶媒を除去する。基板への塗布はスクリ-ン印刷、カーテンロール、リバースロール、スプレーコーティング、スピンナーを利用した回転塗布等により行うことができる。塗布膜好ましくは厚み:5~100μm、特に好ましくは厚み10~100μmの乾燥は120°C以下、好ましくは40~100°Cで行う。次いで、乾燥後、乾燥塗布膜にネガ型のフォトマスクを置き、紫外線、可視光線、電子線などの活性光線を照射する。次いで、未露光部分をシャワー、パドル、浸漬または超音波等の各種方式を用い、現像液で洗い出すことによりレリーフパターンを得ることができる。なお、現像装置の噴霧圧力や流速、エッチング液の温度によりパターンが露出するまでの時間が異なる為、適宜最適な装置条件を見出すことが望ましい。上記現像液としては、アルカリ水溶液を使用することが好ましく、この現像液には、メタノール、エタノール、n-プロパノール、イソプロパノール、N-メチル-2-ピロリドン等の水溶性有機溶媒が含有されていてもよい。上記のアルカリ水溶液を与えるアルカリ性化合物としては、例えば、アルカリ金属、アルカリ土類金属またはアンモニウムイオンの、水酸化物または炭酸塩や炭酸水素塩、アミン化合物などが挙げられ、具体的には水酸化ナトリウム、水酸化カリウム、水酸化アンモニウム、炭酸ナトリウム、炭酸カリウム、炭酸アンモニウム、炭酸水素ナトリウム、炭酸水素カリウム、炭酸水素アンモニウム、テトラメチルアンモニウムヒドロキシド、テトラエチルアンモニウムヒドロキシド、テトラプロピルアンモニウムヒドロキシド、テトライソプロピルアンモニウムヒドロキシド、N-メチルジエタノールアミン、N-エチルジエタノールアミン、N,N-ジメチルエタノールアミン、トリエタノールアミン、トリイソプロパノールアミン、トリイソプロピルアミンなどを挙げることができ、水溶液が塩基性を呈するものであればこれ以外の化合物も当然使用することができる。本願発明における感光性樹脂組成物の現像工程に好適に用いることのできる、アルカリ性化合物の濃度は、0.01~20重量、特に好ましくは、0.02~10重量とすることが好ましい。また、現像液の温度は感光性樹脂組成物の組成や、アルカリ現像液の組成に依存しており、一般的には0°C以上80°C以下、より一般的には、10°C以上60°C以下で使用することが好ましい。上記現像工程によって形成したレリーフパターンは、リンスして不用な残分を除去する。リンス液としては、水、酸性水溶液などが挙げられる。次いで、上記得られたレリーフパターンの加熱処理を行う。加熱処理を行って、分子構造中に残存する反応性基を反応させることにより、耐熱性に富む硬化膜を得ることができる。硬化膜の厚みは、配線厚み等を考慮して決定されるが、2~50μm程度であることが好ましい。このときの最終硬化温度は配線等の酸化を防ぎ、配線と基材との密着性を低下させないことを目的として低温で加熱して硬化できることが望まれている。この時の硬化温度は100°C以上250°C以下であることが好ましく、更に好ましくは120°C以上200°C以下であり、特に好ましくは130°C以上180°C以下である。最終加熱温度が高くなると配線の酸化劣化が進むので望ましくない。本願発明の感光性樹脂組成物から得られる硬化膜は、難燃性、耐熱性、耐薬品性、電気的及び機械的性質に優れており、また、柔軟性にも優れている。また、例えば、感光性樹脂組成物から得られる絶縁膜は、好適には厚さ2~50μm程度の膜厚で光硬化後少なくとも10μmまでの解像力、特に10~1000μm程度の解像力のものである。このため感光性樹脂組成物から得られる絶縁膜は、高密度フレキシブル基板の絶縁材料として特に適しているのである。また更には、光硬化型の各種配線被覆保護剤、感光性の耐熱性接着剤、電線ケーブル絶縁被膜、等に用いられる。尚、本願発明は上記感光性樹脂組成物、又は、感光性樹脂組成物溶液を基材表面に塗布し乾燥して得られた樹脂フィルムを用いても同様の絶縁材料を提供することができる。本願発明にかかる感光性樹脂組成物作製キットにおける、A剤およびB剤の少なくとも2剤の混合することによって感光性樹脂組成物を調製することができる。そして当該感光性樹脂組成物を基材表面に塗布した後、当該混合物を乾燥することによって樹脂フィルムの作製することができる。さらに、当該樹脂フィルムに光を照射することによって、樹脂フィルムを硬化させ、絶縁膜を製造することができる。プリント配線板上に感光性樹脂組成物を塗布、乾燥、および光硬化させることによって、絶縁膜付きのプリント配線板を作製することができる。本願発明は、このようにして得られた、感光性樹脂組成物、樹脂フィルム、絶縁膜、絶縁膜付きプリント配線板をも提供することができる。以下本願発明を実施例により具体的に説明するが本願発明はこれらの実施例により限定されるものではない。合成例1<Aカルボキシル基を有する化合物の合成1>攪拌機、温度計、滴下漏斗、および窒素導入管を備えた反応容器に、重合用溶媒としてメチルトリグライム=1,2-ビス2-メトキシエトキシエタン100.0gを仕込み、窒素気流下で攪拌しながら80°Cまで昇温した。これに、室温で予め混合しておいた、メタクリル酸14.0g、アクリル酸エチル380g、メタクリル酸メチル380g、スチレン10.0g、ラジカル重合開始剤としてアゾビスイソブチロニトリル0.4gを80°Cに保温した状態で3時間かけて滴下漏斗から滴下した。滴下終了後、反応溶液を攪拌しながら90°Cまで昇温し、反応溶液の温度を90°Cに保ちながら更に2時間攪拌し、本願発明のカルボキシル基を有し感光性基を有さない化合物溶液を得た。得られたカルボキシル基を有し感光性基を有さない化合物溶液の固形分濃度は50、重量平均分子量は71,000、固形分の酸価は90mgKOH/gであった。尚、固形分濃度、重量平均分子量、酸価は下記の方法で測定した。<固形分濃度>JISK5601-1-2に従って測定を行った。尚、乾燥条件は150°C×1時間の条件を選択した。<重量平均分子量>重量平均分子量の測定は、下記条件で実施した。使用装置:東ソーHLC-8220GPC相当品カラム:東ソーTSKgelSuperAWM-H6.0mmI.D.×15cm×2本ガードカラム:東ソーTSKguardcolumnSuperAW-H溶離液:30mMLiBr20mMH3PO4inDMF流速:0.6mL/minカラム温度:40°C検出条件:RI:ポラリティ、レスポンス05sec試料濃度:約5mg/mL標準品:PEGポリエチレングリコール<酸価>JISK5601-2-1に従って測定を行った。合成例2<Aカルボキシル基を有する化合物の合成2>窒素で加圧した、セパラブルフラスコ中に、重合用溶媒としてメチルトリグライム=1,2ビス2メトキシエトキシエタン20.0gを仕込み、これに、ノルボルネンジイソシアネートを10.3g0.050モルを仕込み80°Cに加温して溶解させた。この溶液に、ポリカーボネートジオールを50.0g0.025モル旭化成株式会社製:商品名PCDLT5652、平均分子量が2000をメチルトリグライム50.0gに溶解した溶液を1時間かけて添加した。この溶液を5時間80°Cで加熱攪拌を行った。反応終了後、3,3’4,4’-オキシジフタル酸二無水物以下、ODPAという31.02g0.100モルとメチルトリグライム20.0gを前述の反応溶液に添加した。添加後に200°Cに加温して3時間反応させた。上記反応を行うことでカルボキシル基を有し感光性基を有さない化合物溶液を得た。得られたカルボキシル基を有し感光性基を有さない化合物溶液の固形分濃度は50、重量平均分子量は9,000、固形分の酸価は75mgKOH/gであった。尚、固形分濃度、重量平均分子量、酸価は合成例1と同様に測定した。実施例1~4合成例1~2で得られたAカルボキシル基を有する化合物、D白色着色剤、その他の成分、及び有機溶媒である1,2ビス2メトキシエトキシエタンを添加してA剤を作製し、Bカルボキシル基と反応する反応性基を有する化合物、C下記式1で示されるオキシムエステル系光重合開始剤、D白色着色剤、その他の成分、及び有機溶媒である1,2ビス2メトキシエトキシエタンを添加してB剤を作製した。それぞれの構成原料の樹脂固形分での配合量及び原料の種類を表1に記載する。尚、表中の有機溶媒である1,2ビス2メトキシエトキシエタンは、上記合成した樹脂溶液に含まれる溶剤も含めた全溶剤量である。この際、A剤、B剤はそれぞれ3本ロールで2パスすることにより、混合、分散を行った。得られたA剤、B剤は、JISK5600-2-5に記載された方法に従って、溝の深さが0μmから50μmの安田精機製作所製グラインドメーターを用いて粒度を確認し、実施例4のみB成分がB剤中で固体で存在していることを確認した。A剤とB剤の混合物を得るための混合比は表1の配合通りの比率であり、例えば、実施例1では、A剤190gとB剤44gを混合した。表1中<1>~<7>の説明は以下の通り。<1>カルボキシル基及び感光性基含有樹脂日本化薬株式会社製カルボキシル基及び感光性基含有樹脂の製品名固形分濃度65、固形分酸価98mgKOH/g<2>BASFジャパン株式会社製、製品名IRGACUREOXE-02<3>石原産業株式会社製白色着色剤ルチル型酸化チタンの製品名<4>大塚化学株式会社製ホスファゼン化合物リン系難燃剤の製品名<5>ジャパンエポキシレジン株式会社製液状エポキシ樹脂の製品名<6>日産化学株式会社製粉体エポキシ樹脂トリグリシジルイソシアヌレートの製品名<7>日立化成工業株式会社製EO変性n=10ビスフェノールA型ジメタクリレートの商品名<ポリイミドフィルム上への塗膜の作製>上記A剤、B剤を混合することにより得られた感光性樹脂組成物を用いて、ベーカー式アプリケーターを用いて、25μmのポリイミドフィルム株式会社カネカ製:商品名25NPIに最終乾燥厚みが20μmになるように100mm×100mmの面積に流延塗布し、80°Cで20分乾燥した。必要に応じてネガ型フォトマスクを置いた後、300mJ/cm2の積算露光量の紫外線を照射して露光した。次いで、1.0重量の炭酸ナトリウム水溶液を30°Cに加熱した溶液を用いて、1.0kgf/mm2の吐出圧で90秒スプレー現像を行った。現像後、純水で十分洗浄した後、150°Cのオーブン中で60分加熱硬化させてポリイミドフィルム上に感光性樹脂組成物の硬化膜を作製した。<感光性樹脂組成物の評価>上記方法により塗膜を作製し、以下の項目につき評価を行った。評価結果を表2に記載する。i感光性の保存安定性上記<ポリイミドフィルム上への塗膜の作製>の項目と同様の方法で、25μm厚みのポリイミドフィルム株式会社カネカ製アピカル25NPI表面に20μm厚みの感光性樹脂組成物の硬化膜積層フィルムを作製した。露光の際、21段ステップタブレットフォトマスクStouffer社製T2115を用いた。この21段ステップタブレットフォトマスクは、光透過率が0~100の範囲で段階的に異なる1段から21段の領域に分かれている。これを感光性樹脂組成物上にかぶせて露光を行い、どの段数まで硬化するかを調べることによって、感光性樹脂組成物の感光性を評価することができる。本実施例においては、40°Cで保管する前のA剤およびB剤を混合して得られた感光性樹脂組成物を評価して得られたステップタブレット段数を基準値とした。さらに、混合前のA剤およびB剤を40°Cで保管し、各経過日数後に同様の評価を行った。その後、以下の基準に基づき判定を行った。◎:300日経過後、ステップタブレット段数が基準値に対し±1の範囲にある。○:50日経過後、ステップタブレット段数が基準値に対し±1の範囲にある。△:10日経過後、ステップタブレット段数が基準値に対し±1の範囲にある。×:10日経過後、ステップタブレット段数が基準値に対し±1の範囲にない。ii反射率上記<ポリイミドフィルム上への塗膜の作製>の項目と同様の方法で、25μm厚みのポリイミドフィルム株式会社カネカ製アピカル25NPI表面に20μm厚みの感光性樹脂組成物の硬化膜積層フィルムを作製した。得られた硬化膜積層フィルムを用いて、感光性樹脂組成物硬化膜層の反射率を下記方法で測定し、450nmにおける測定値を反射率とした。使用装置:日本分光株式会社製紫外可視分光光度計V-650測定波長領域:300~800nm標準白板:ラブスフェア社製スペクトラロンTM。iii反り上記<ポリイミドフィルム上への塗膜の作製>の項目と同様の方法で、25μm厚みのポリイミドフィルム株式会社カネカ製アピカル25NPI表面に20μm厚みの感光性樹脂組成物の硬化膜積層フィルムを作製した。この硬化膜を50mm×50mmの面積のフィルムに切り出して平滑な台の上に塗布膜が上面になるように置き、フィルム端部の反り高さを測定した。測定部位の模式図を図1に示す。平滑な台3上に、感光性樹脂組成物を積層したポリイミドフィルム1を載置し、平滑な台3の平面からフィルム端部までの距離図1中の2を参照のこと。を測定し、反り量反り高さとした。また片方の端部における反り量反り高さと、他方の端部における反り量反り高さとが異なった場合には、大きい方を当該フィルムの反り量反り高さとして評価した。ポリイミドフィルム表面での反り量が少ない程、プリント配線板表面での応力が小さくなり、プリント配線板の反り量も低下することになる。反り量は5mm以下であることが好ましい。尚、フィルムが筒状に丸まった場合は、後出の表2において×と記載した。iv耐折れ性上記<ポリイミドフィルム上への塗膜の作製>の項目と同様の方法で、25μm厚みのポリイミドフィルム株式会社カネカ製アピカル25NPI表面に20μm厚みの感光性樹脂組成物の硬化膜積層フィルムを作製した。硬化膜積層フィルムの耐折れ性の評価方法は、硬化膜積層フィルムを50mm×10mmの短冊に切り出して、硬化膜を外側にして25mmのところで180°に折り曲げ、折り曲げ部に5kgの荷重を3秒間乗せた後、荷重を取り除き、折り曲げ部の頂点を顕微鏡で観察した。顕微鏡観察後、折り曲げ部を開いて、再度5kgの荷重を3秒間乗せた後、荷重を取り除き完全に硬化膜積層フィルムを開いた。上記操作を繰り返し、折り曲げ部にクラックが発生する回数を折り曲げ回数とした。v難燃性プラスチック材料の燃焼性試験規格UL94VTM法に従い、以下のように燃焼性試験を行った。上記<ポリイミドフィルム上への塗膜の作製>の項目と同様の方法で、25μm厚みのポリイミドフィルム株式会社カネカ製:商品名アピカル12.5NPI両面に20μm厚みの感光性樹脂組成物硬化膜積層フィルムを作製した。上記作製したサンプルを寸法:50mm幅×200mm長さ×75μm厚みポリイミドフィルムの厚みを含むに切り出し、125mmの部分に標線を入れ、直径約13mmの筒状に丸め、標線よりも上の重ね合わせ部分75mmの箇所、及び、上部に隙間がないようにPIテープを貼り、難燃性試験用の筒を20本用意した。そのうち10本は123°C/50相対湿度/48時間で処理し、残りの10本は270°Cで168時間処理後無水塩化カルシウム入りデシケーターで4時間以上冷却した。これらのサンプルの上部をクランプで止めて垂直に固定し、サンプル下部にバーナーの炎を3秒間近づけて着火する。3秒間経過したらバーナーの炎を遠ざけて、サンプルの炎や燃焼が何秒後に消えるか測定する。○:各条件1、2につき、サンプルからバーナーの炎を遠ざけてから平均10本の平均で10秒以内、最高で10秒以内に炎や燃焼が停止し自己消火し、かつ、評線まで燃焼が達していないもの。×:1本でも10秒以内に消火しないサンプルがあったり、炎が評線以上のところまで上昇して燃焼したりするもの。viタック性上記<ポリイミドフィルム上への塗膜の作製>の項目と同様の方法で、25μm厚みのポリイミドフィルム株式会社カネカ製アピカル25NPI表面に感光性樹脂組成物を塗布、乾燥し、乾燥後の厚みが20μmの塗膜を得た。得られた塗膜の面を折り曲げて軽く重ね合わせ、以下の基準に基づき判定を行った。◎:面同士が張り付かず、張り付き跡も残らない。○:面同士が張り付かないが、やや張り付き跡が残る。△:面同士が張り付くが、容易に剥がれる。×:面同士が張り付き、容易に剥がすことが出来ない。vii半田耐熱性上記<ポリイミドフィルム上への塗膜の作製>の項目と同様の方法で、75μm厚みのポリイミドフィルム株式会社カネカ製アピカル75NPI表面に20μm厚みの感光性樹脂組成物の硬化膜積層フィルムを作製した。上記塗工膜を260°Cで完全に溶解してある半田浴に感光性樹脂組成物の硬化膜が塗工してある面が接する様に浮かべて10秒後に引き上げた。その操作を3回行い、フィルム表面の状態を観察した。○:塗膜に異常がない。×:塗膜に膨れや剥がれなどの異常が発生する。viii耐溶剤性上記<ポリイミドフィルム上への塗膜の作製>の項目で得られた硬化膜の耐溶剤性の評価を行った。評価方法は25°Cのメチルエチルケトン中に15分間浸漬したのち風乾し、フィルム表面の状態を観察した。○:塗膜に異常がない。×:塗膜に膨れや剥がれなどの異常が発生する。ix電気絶縁信頼性フレキシブル銅貼り積層板電解銅箔の厚み12μm、ポリイミドフィルムは株式会社カネカ製アピカル25NPI、ポリイミド系接着剤で銅箔を接着している上にライン幅/スペース幅=100μm/100μmの櫛形パターンを作製し、10容量の硫酸水溶液中に1分間浸漬した後、純水で洗浄し銅箔の表面処理を行った。その後、上記<ポリイミドフィルム上への塗膜の作製>方法と同様の方法で櫛形パターン上に20μm厚みの感光性樹脂組成物の硬化膜を作製し、試験片の調製を行った。85°C、相対湿度85の環境試験機中で試験片の両端子部分に100Vの直流電流を印加し、絶縁抵抗値の変化やマイグレーションの発生などを観察した。○:試験開始後、1000時間で10の8乗以上の抵抗値を示し、マイグレーション、デンドライトなどの発生が無いもの。×:試験開始後、1000時間でマイグレーション、デンドライトなどの発生があるもの。比較例1実施例同様、A剤、B剤からなる感光性樹脂組成物を作製した。尚、C成分は、A剤に添加した。それぞれの構成原料の樹脂固形分での配合量及び原料の種類を表1に記載する。実施例同様、粒度を確認し、得られた感光性樹脂組成物を用いて、実施例と同様の方法で評価を行った。評価結果を表2に記載する。比較例2攪拌機、温度計、滴下漏斗、および空気導入管を備えた反応容器に、クレゾールノボラック型エポキシ樹脂エポキシ当量217217.0g、重合禁止剤としてハイドロキノン0.2g、触媒としてトリフェニルホスフィン1.0g、重合用溶媒としてカルビトールアセテート204.8gを仕込み、空気気流下で攪拌しながら80°Cまで昇温した。次いで、アクリル酸72.0gを徐々に加えながら85~105°Cに保温した状態で、攪拌しながら16時間反応させた。更に、テトラヒドロフタル酸無水物91.2gを付加反応させてa2カルボキシル基及び感光性基を有する化合物溶液を得た。得られたa2カルボキシル基及び感光性基を有する化合物溶液の固形分濃度は65、固形分の酸価は65mgKOH/gであった。尚、固形分濃度、酸価は合成例と同様の方法で測定した。A剤は、上記で得られたa2カルボキシル基及び感光性基を有する化合物溶液100.0g、D成分としてジペンタエリスリトールヘキサアクリレート10.0g、消泡剤共栄社化学株式会社製の製品名フローレンAC-3001.0g、硫酸バリウム80.0g、及びフタロシアニングリーン0.5gを配合して調製された。またB剤は、B成分としてクレゾールノボラック型エポキシ樹脂日本化薬株式会社製の製品名EOCN102020.0g、及びビスフェノールA型エポキシ樹脂ジャパンエポキシレジン株式会社製の製品名jER82810.0g、C成分としてアセチルオキシイミノメチルチオキサンテン-9-オンBASFジャパン株式会社製、オキシムエステル系光重合開始剤の製品名CGI-3255.0g、ジエチルチオキサントン日本化薬株式会社製の製品名KAYACUREDETX-S1.0g、4-ジメチルアミノ安息香酸エチルエステル日本化薬株式会社製の製品名KAYACUREEPA2.5gを配合して調製された。上記配合のA剤191.5gとB剤38.5gを混合し、得られた感光性樹脂組成物を用いて、実施例と同様の方法で評価を行った。評価結果を表2に記載する。"